Brevet FR3047246A1 (20170804)
REVENDICATIONS1. Elastomère composite comprenant : une résine élastomère ; un premier noir de carbone ; un deuxième noir de carbone différent du premier noir de carbone, le deuxième noir de carbone qui est un noir de carbone partiellement cristallisé, a une structure en indice d'absorption d'huile (OAN) supérieure à 120 cm3/100g et inférieure à 200 cm3/100g, une énergie de surface inférieure à 10 mJ/m2 et une taille planaire microcristalline Raman (La) supérieure ou égale à 25 A et inférieure ou égale à 50 A.\n<CLM>\1\tElastomère composite selon la revendication 1, dans lequel le rapport pondéral du premier noir de carbone au deuxième noir de carbone est inférieur à 2:1 et supérieur à 1:2. 15\n<CLM>\1\tElastomère composite selon la revendication 1 ou 2, où l'élastomère est choisi parmi le caoutchouc butyle, le caoutchouc halogénobutyle, le nitrile, le caoutchouc nitrile-butadiène hydrogéné (HNBR), l'ETDM, le caoutchouc polychloroprène, le caoutchouc acrylonitrile-butadiène, le caoutchouc nitrile hydrogéné, les fluoroélastomères, les élastomères 20 de polyacrylate, le monomère d'éthylène-propylène-diène (EPDM), les élastomères d'éthylène-acétate de vinyle (EVA), les élastomères de polysulfure, le caoutchouc naturel et le caoutchouc styrène-butadiène.\n<CLM>\1\tElastomère composite selon l'une quelconque des revendications précédentes, 25 où la conductivité thermique de l'élastomère composite est supérieure à 0,29 W/mK.\n<CLM>\1\tElastomère composite selon l'une quelconque des revendications précédentes, où l'élastomère vulcanisé présente une résistance à la traction supérieure à 14,00 MPa et un allongement à la rupture supérieur à 550% et/ou un ((allongement à la rupture) x (résistance à 30 la traction))/100% supérieur à\n<CLM>\1\t6. Elastomère composite selon rune quelconque des revendications précédentes, dans lequel le deuxième noir de carbone est un noir de carbone qui a été traité thermiquement à une température comprise entre 1100°C et 1800°C. 35\n<CLM>\1\tElastomère composite selon l'une quelconque des revendications précédentes, dans lequel le deuxième noir de carbone a un pourcentage de cristallinité supérieur à 40% et inférieur à 60%. 3047246 24\n<CLM>\1\tElastomère composite selon l'une quelconque des revendications précédentes, où l'élastomère est un élastomère butyle ou un élastomère halogénobutyle.\n<CLM>\1\tElastomère composite selon l'une quelconque des revendications précédentes, 5 dans lequel le premier noir de carbone est un noir de fourneau qui répond aux exigences d'un noir de carbone de type ASTM N330.\n<CLM>\1\tVessie de pneu fabriquée à partir de l'élastomère composite selon l'une quelconque des revendications précédentes. 10\n<CLM>\1\tElastomère composite selon la revendication 1, le composé élastomère étant un élastomère butyle présentant une efficacité de transfert de chaleur supérieure à 0,25 W/mK et un ((allongement à la rupture) x (résistance à la traction))/100% supérieur à\n<CLM>\1\t12. Elastomère composite selon la revendication 11, où l'élastomère composite présente, lorsqu'il est vulcanisé, une efficacité de transfert de chaleur supérieure à 0,30 W/mK.\n<CLM>\1\tElastomère composite selon l'une quelconque des revendications 11-12, dans lequel l'un des noirs de carbone est un noir de fourneau ou est dérivé d'un noir de fourneau.\n<CLM>\1\tElastomère composite selon la revendication 11, dans lequel la concentration du noir de carbone partiellement cristallisé est d'au moins 25 phr.\n<CLM>\1\tElastomère composite selon la revendication 13, dans lequel la concentration du noir de fourneau est d'au moins 15 phr.\n<CLM>\1\tElastomère composite selon la revendication 13, dans lequel la concentration du noir de carbone partiellement cristallisé est supérieure à la concentration du noir de fourneau.\n<CLM>\1\tVessie de pneu comprenant l'élastomère composite selon l'une quelconque des revendications 11-16.\n<CLM>\1\tElastomère composite selon la revendication 1, le composé élastomère étant un 35 élastomère butyle comprenant : au moins 40 phr d'un deuxième noir de carbone, ledit deuxième noir de carbone ayant une taille planaire microcristalline Raman (La) inférieure à 45 A, et où l'élastomère butyle composite a une conductivité thermique supérieure à 0,29 WiniK et une résistance à la traction à 25°C supérieure à 14,0. 3047246 25\n<CLM>\1\tElastomère composite selon l'une quelconque des revendications précédentes, dans lequel I'OAN du deuxième noir de carbone est supérieur à 130 ou supérieur à 140 ou 5 supérieur à 150 cm3/100g et inférieur à 300, inférieur à 250 ou inférieur à 200 cm3/100g.\n<CLM>\1\tElastomère composite selon l'une quelconque des revendications précédentes, dans lequel la taille planaire microcristalline Raman du deuxième noir de carbone est supérieure à 30 A, supérieure à 32 A, supérieure à 34 A ou supérieure à 36 A. et inférieure à 50 10 A, inférieure à 48 A, inférieure à 45 A ou inférieure à 43 A.\n<CLM>\1\tElastomère composite selon l'une quelconque des revendications précédentes, dans lequel l'énergie de surface du deuxième noir de carbone est inférieure à 7 mJIm2, inférieure à 5 mJ/m2, inférieure à 2 mJ/m2 ou inférieure à 1 mJ/m2. 15\n<CLM>\1\tElastomère composite selon la revendication 1, le composé élastomère étant un élastomère butyle composite comprenant au moins 40 phr de noir de carbone, dans lequel le produit (conductivité thermique en W/mK) x (allongement à la rupture en %) x (résistance à la traction en MPa) de l'élastomère est supérieur à 2200. 20\n<CLM>\1\tElastomère composite selon l'une quelconque des revendications précédentes, dans lequel le noir de carbone partiellement cristallisé est produit par traitement thermique d'un noir de fourneau à une température inférieure à 1800°C pendant une période de temps adéquate pour augmenter la taille planaire microcristalline Raman (La) du noir de fourneau de 25 base de plus de 5, plus de 6, plus de 10, plus de 15 ou plus de 20 A,\n<CLM>\1\tElastomère composite selon la revendication 23, dans lequel la taille planaire microcristalline Raman (La) du noir de fourneau de base augmente de moins de 50, moins de 40, moins de 35, moins de 30, moins de 25 ou de moins de 20 A. 30\n<CLM>\1\tArticle élastomère comprenant l'élastomère composite de la revendication 1, où l'article élastomère est un tuyau, une courroie, un câble, un joint, un joint torique, une rondelle, un joint d'étanchéité, un soufflet, un diaphragme, une soupape, un conduit, une bague, un tampon de rail, un composant de pneu, une chambre à air de pneu, un composant de l'amortissement des vibrations, un support moteur, un support de châssis, un soufflet de joint, un faisceau de câbles, ou un autre article en caoutchouc moulé ou extrudé.